(57)【特許請求の範囲】
【請求項１】
筒状の竿素材と、
前記竿素材の外周に形成され、金属微粒子を含有する装飾被膜と、
前記装飾被膜の外周に形成され、シロキサン結合を有する化合物からなる透光膜と、
を備え、
前記金属微粒子は、その最大表面積を有する面が前記装飾被膜と実質的に平行となるように配置され、表面がシロキサン結合可能な化合物からなる保護膜で被覆されている、釣り竿。
【請求項２】
前記シロキサン結合可能な化合物はＳｉＯ2 である、請求項１に記載の釣り竿。
【請求項３】
前記透光膜はシリコーン樹脂からなる、請求項１〜２のいずれかに記載の釣り竿。
【請求項４】
前記シリコーン樹脂はアクリルシリコーン樹脂である、請求項３に記載の釣り竿。
【請求項５】
前記アクリルシリコーン樹脂のアクリル主鎖が次の一般式（１）で表される、請求項４に記載の釣り竿。
【化１】
0003736815.tif 000006
（式中、Ｒは水素原子またはアルキル基である。）
【請求項６】
前記アクリルシリコーン樹脂のアクリル主鎖が次の一般式（２）で表される、請求項４に記載の釣り竿。
【化２】
0003736815.tif 000007
（式中、Ｒは水素原子またはアルキル基である。）
【発明の詳細な説明】
【０００１】
【発明の属する技術分野】
本発明は、釣り竿、特に、外周に無機物を含有する装飾被膜が形成された釣り竿に関する。
【０００２】
【従来の技術】
釣り竿においては、炭素繊維やガラス繊維で補強された竿素材の表面に各種の装飾被膜を形成することで装飾効果を与えている。装飾被膜を有する従来の釣り竿の１つに、金属等の無機物の微粒子を含む塗料でメタリック塗装されたものがある。しかし、メタリック塗装で形成された装飾被膜は、その表面の光沢（光輝度）等は必ずしも充分なものとはいえない。
【０００３】
近年、釣り竿表面の光輝度を向上させるために、真空蒸着、スパッタリング又はイオンプレーティング等の物理蒸着（ＰＶＤ）法によってチタン、アルミニウム等の金属微粒子（無機物の一例）を含有する装飾被膜を形成することが知られている（特開平７−７９６６９号公報）。イオンプレーティング等の物理蒸着法によって装飾被膜が形成された釣り竿は、装飾被膜の上にさらにクリア塗料を塗布して透光膜を形成し、それにより装飾被膜を保護している。従来では、このような装飾被膜上に塗布されるクリア塗料としてウレタン系またはエポキシ系のクリア塗料が用いられている。
【０００４】
【発明が解決しようとする課題】
前記従来のウレタン系またはエポキシ系のクリア塗料は有機物からなるため、装飾被膜に含まれる金属微粒子とは充分な結合が行われにくい。このため、従来の装飾被膜と透光膜とを有する釣り竿では、装飾被膜と透光膜との間の密着性が充分に確保されにくく、透光膜が剥離したりブリスターが発生する等の問題が発生するおそれがある。
【０００５】
本発明の目的は、釣り竿の装飾被膜と透光膜との密着性を向上させ、透光膜の剥離やブリスターの発生を抑えると共に、釣り竿の装飾被膜の光輝度を向上させることにある。
【０００６】
【課題を解決するための手段】
発明１に係る釣り竿は、筒状の竿素材と、竿素材の外周に形成され、金属微粒子を含有する装飾被膜と、装飾被膜の外周に形成され、シロキサン結合を有する化合物からなる透光膜とを備えている。そして、金属微粒子は、その最大表面積を有する面が前記装飾被膜と実質的に平行となるように配置され、表面がシロキサン結合可能な化合物からなる保護膜で被覆されている。
【０００７】
この場合、透光膜を構成する化合物の原料であるアクリル樹脂が、硬化触媒の存在下で空気中の水分と反応し、化合物の中間体としてヒドロキシル基を有する物質が形成される。この中間体のヒドロキシル基が装飾被膜に含有される無機物に含まれるヒドロキシル基と結合することにより、従来の有機系の材料を用いて透光膜を形成した場合に比べて、装飾被膜と透光膜との密着性が向上する。したがって、透光膜が剥離したりブリスターが発生したりしにくくなる。また、金属微粒子が含有されるため、竿素材上に高強度の装飾被膜を形成することができる。
【０００８】
さらに、金属微粒子の光の反射面（最大表面積を有する面）がほぼ一方向に揃うため、被膜の光輝性が向上する。また、金属微粒子の表面がシロキサン結合可能な化合物からなる保護膜で被覆されているため、従来の有機物からなる透光膜の場合と比べて、被膜と透光膜との密着性が向上するとともに、金属微粒子が酸化されにくく、塗装後に変色する等の問題も生じにくい。
【０００９】
発明２に係る釣り竿は、請求項１に記載の釣り竿において、シロキサン結合可能な化合物がＳｉＯ2 である。
【００１０】
発明３に係る釣り竿は、請求項１〜２のいずれかに記載の釣り竿において、透光膜がシリコーン樹脂からなる。
【００１１】
発明４に係る釣り竿は、請求項３に記載の釣り竿において、シリコーン樹脂がアクリルシリコーン樹脂である。この場合には、透光膜の形成が容易である。
【００１２】
発明５に係る釣り竿は、請求項４に記載の釣り竿において、アクリルシリコーン樹脂のアクリル主鎖が次の一般式（１）で表される。
【００１３】
【化３】
0003736815.tif 000002
（式中、Ｒは水素原子またはアルキル基である。）
【００１４】
発明６に係る釣り竿は、請求項４に記載の釣り竿において、アクリルシリコーン樹脂のアクリル主鎖が次の一般式（２）で表される。
【００１５】
【化４】
0003736815.tif 000003
（式中、Ｒは水素原子またはアルキル基である。）
【００１６】
【発明の実施の形態】
図１は、本発明の実施形態の基本形を示す釣り竿１の断面部分図である。釣り竿１は、ガラス繊維，炭素繊維等の高強度繊維を含んだ樹脂を筒状に成形して得られた竿素材１１と、竿素材１１の表面にイオンプレーティングによってアルムニウムをめっきした装飾被膜１２とを備えている。装飾被膜１２の表面には、さらに、アクリル主鎖が次の一般式（１）で表されるアクリルシリコーン樹脂（例えば、ミクニペイント（株）社製の商品名「ＡＳクリヤー」、カネカ社製の商品名「ＨＡＲＤ ＡＣＥ」）からなる透光膜１３とを備えている。
【００１７】
【化５】
0003736815.tif 000004
（式中、Ｒは水素原子またはアルキル基である。）
装飾被膜１２の膜厚は、好ましくは０．０３〜３０μｍであり、より好ましくは０．０８〜５μｍである。また、透光膜１３の膜厚は、好ましくは１〜３０μｍであり、より好ましくは３〜１０μｍである。
【００１８】
ここで、アクリルシリコーン樹脂の原料としてアクリル酸エステルを用いた場合の硬化・造膜機構を図２に示す。主剤であるアクリル主鎖（化合物 I）の一部は、硬化触媒の存在下で、空気中に含まれる水分と反応してヒドロキシル基を有する中間体（化合物II）となる。この中間体は、別のアクリル主鎖（化合物 III）と反応したり、別の中間体（化合物IV）と反応することによって、シロキサン結合を形成する。この結果、架橋構造を有する透光膜１３が形成される。
【００１９】
装飾被膜１２内に含有される無機物は、通常、水酸化物の形で含有されておりヒドロキシル基を有する。装飾被膜１２と透光膜１３との界面では前記中間体は、図３に示すように、装飾被膜１２内の無機物のヒドロキシル基とも結合し、この結合は装飾被膜１２の架橋構造の一部を構成するような形になる（なお、図３において、Ｘ，Ｙは官能基を表す）。この結果、装飾被膜１２と透光膜１３との密着性は、有機系の材料から構成される透光膜の場合に比べて向上する。
【００２０】
ここで、装飾被膜１２は、金属微粒子を含有するので強度が高く、イオンプレーティングによって形成されているので無公害である。さらに、透光膜１３には常温で硬化するアクリルシリコーン樹脂を用いているので、透光膜１３の形成が容易である。
【００２１】
図４は、前記基本形を更に改良した本件実施態様を示したものであり、その釣り竿２の断面部分図である。
【００２２】
この釣り竿２は、図１において透光膜１３が、アクリル主鎖が次の一般式（２）で表されるアクリルアミドであるアクリルシリコーン樹脂からなる透光膜２３となっていること以外は、釣り竿１と同様の構成である。
【００２３】
【化６】
0003736815.tif 000005
（式中、Ｒは水素原子またはアルキル基である。）
この場合においても、透光膜が形成される過程においてヒドロキシル基を有する中間体が生成するので、釣り竿１の場合と同様の効果を有する。
【００２４】
図５は、前記基本形を更に改良した本件実施態様を示したものであり、釣り竿３の断面部分図である。
【００２５】
釣り竿３は、ガラス繊維，炭素繊維等の高強度繊維を含んだ樹脂を筒状に成形して得られた竿素材３１と、竿素材３１の表面に形成された装飾被膜３２と、装飾被膜３２の表面に、さらにアクリルシリコーン樹脂からなる透光膜３３とを備えている。
【００２６】
装飾被膜３２は、表面にＳｉＯ2 の保護膜３２ｂを備えた板状のアルミニウム微粒子３２ａを含む樹脂塗料を竿素材３１に塗布することにより形成される。アルミニウム微粒子３２ａは、例えば、長さが３０〜５０μｍ、厚みが０．１５μｍである。ここでは、塗料の樹脂分の量を溶剤に対して１５重量％以下（好ましくは５重量％以下）にしている。この結果、塗料の粘度が低くなり、塗料内でアルミニウム微粒子３２ａが平面を向いて配置されるため、被膜の光輝性が向上する。
【００２７】
さらに、釣り竿３も図１で示した釣り竿１の場合と同様に、透光膜３３を構成する樹脂は、透光膜３３が形成される過程において、ヒドロキシル基を有する中間体が形成される。この中間体のヒドロキシル基がアルミニウム微粒子３２ａの表面に形成されたＳｉＯ2 保護膜３２ｂとシロキサン結合を形成すると考えられる。この結果、装飾被膜３２と透光膜３３との密着性が向上する。また、アルミニウム（金属）微粒子３２ａの表面に保護膜３２ｂが形成されているため、アルミニウムが酸化されにくく、塗装後に変色する等の問題も生じにくい。
【００２８】
〔他の変形例〕
（ａ）被膜の形成方法は、上記の実施形態で示した方法の他、ＣＶＤ、真空蒸着、金属溶射、電導性ペイント塗布等、プラスチックのメタライジングに使用される方法であればどのような方法であってもよい。
【００２９】
（ｂ）上記の実施形態では無機物は金属微粒子であったが、ガラス等の他の無機物であってもよい。
【００３０】
（ｃ）透光膜を構成するアクリルシリコーン樹脂の原料となるアクリル主鎖として、上記実施形態では、アクリル酸エステルおよびアクリルアミドの重合体を示したが、アクリル酸、アクリロニトリル、メタクリル酸、メタクリル酸エステル等の重合体及び共重合体であってもよい。
【００３１】
【発明の効果】
本発明の釣り竿によれば、竿素材の外周に形成された金属微粒子を含有する被膜の外周に、シロキサン結合を有する化合物からなる透光膜が形成されているため、釣り竿の被膜と透光膜との密着性が良好であり、透光膜の剥離やブリスターの発生を抑えることができる。また、金属微粒子の光の反射面（最大表面積を有する面）がほぼ一方向に揃うため、被膜の光輝性が向上すると共に、金属微粒子の表面がシロキサン結合可能な化合物からなる保護膜で被覆されているため、従来の有機物からなる透光膜の場合と比べて、被膜と透光膜との密着性が向上するとともに、金属微粒子が酸化されにくく、塗装後に変色する等の問題も生じにくい。
【図面の簡単な説明】
【図１】本発明の実施形態による釣り竿の断面部分図。
【図２】透光膜を構成する樹脂の硬化・造膜の機構を表す模式図。
【図３】透光膜を構成する樹脂と無機物との結合状態を示す模式図。
【図４】本発明の実施形態による釣り竿の断面部分図。
【図５】本発明の実施形態による釣り竿の断面部分図。
【符号の説明】
１，２，３  釣り竿
１１，３１  竿素材
１２，３２  被膜
１３，２３，３３  透光膜
３２ａ  アルミニウム微粒子
３２ｂ  保護膜
【図１】
0003736815.tif 000008
【図２】
0003736815.tif 000009
【図３】
0003736815.tif 000010
【図４】
0003736815.tif 000011
【図５】
0003736815.tif 000012